(57)【要約】静電放電制限機構を組み込んだフレキシブル回路（１０）であって、その少なくとも１つの表面上に被覆された少なくとも１つの導電性トレース（３０）を有するポリイミドまたは液晶ポリマーフィルムから選択された誘電体基板を含み、放電制限機構が、回路の非臨界領域（５０）の少なくとも一部の上に選択的に適用された薄い導電性ポリマーコーティング（６０）を備え、前記機構が、回路の表面抵抗率を約１０４オーム〜約１０８オームに低減し、約５０Ｖ未満の摩擦帯電を有する、フレキシブル回路。
2006500782.tif 000002
【特許請求の範囲】
【請求項１】
静電放電制限機構を組み込んだフレキシブル回路であって、前記回路が、その少なくとも１つの表面上に被覆された少なくとも１つの導電性トレースを有するポリイミドまたは液晶ポリマーフィルムからなる群から選択された誘電体基板を含み、前記放電制限機構が、前記回路の非臨界領域の少なくとも一部の上に選択的に適用された薄い導電性ポリマーコーティングを含み、前記機構が、前記回路の表面抵抗率を約１０４オーム〜約１０８オームに低減し、約５０Ｖ未満の摩擦帯電を有する、フレキシブル回路。
【請求項２】
前記導電性ポリマーコーティングが、少なくとも１．３重量パーセントの導電性ポリマーの水性分散体約１０〜約９０重量パーセントと、約４５．５重量パーセントの非イオン性自己架橋アクリルバインダー樹脂の水性エマルション約１０〜約９０重量パーセントと、約５０重量パーセントの水酸化アンモニウム０．１〜１重量パーセント水溶液と、を含む、請求項１に記載のフレキシブル回路。
【請求項３】
前記放電制限機構が、ポリエチレンジオキシチオフェンとポリスチレンスルホネートとのブレンドを含むポリマーコーティングを含み、前記水性分散体が、約２％〜約３％の導電性ポリマーを含有する、請求項２に記載のフレキシブル回路。
【請求項４】
前記導電性ポリマーが可視光線スペクトルに対して実質的に透明である、請求項１に記載のフレキシブル回路。
【請求項５】
前記トレースの上に選択的に堆積された保護カバーコート層をさらに含み、前記導電性ポリマーコーティングがその上に被覆される、請求項１に記載のフレキシブル回路。
【請求項６】
前記導電性トレースが、フォトレジストを前記誘電体基板の少なくとも１つの表面に適用し、前記フォトレジストを所望の回路パターンでパターン化し、銅、ニッケル、および金からなる群から選択された導電性金属で前記回路パターンを付加的にめっきすることによって形成される、請求項１に記載のフレキシブル回路。
【請求項７】
前記誘電体基板に形成されたスルービア、ブラインドビア、ウインドウ、および窪みからなる群から選択された少なくとも１つの機構をさらに含む、請求項１に記載のフレキシブル回路。
【請求項８】
前記摩擦帯電が１５Ｖ未満である、請求項１に記載のフレキシブル回路。
【請求項９】
前記摩擦帯電が１０Ｖ未満である、請求項１に記載のフレキシブル回路。
【請求項１０】
静電放電制限機構を組み込んだフレキシブル回路を形成するための装置であって、前記回路が、その少なくとも１つの表面上に被覆された少なくとも１つのトレースを有する誘電体基板と、前記回路の非臨界領域の少なくとも一部の上に選択的に適用された薄い導電性ポリマーコーティングとを含み、フレキシブル回路ロールおよびインターレバーロールの両方のためのロールを有する印刷部の前のウェブ巻出部と、炉と、該炉の後のウェブ巻取部とを備える、約７０ｍｍ〜約３００ｍｍの幅を有するウェブを処理することが可能な自動ウェブ処理システムによって形成される、装置。
【請求項１１】
複数のフレキシブル回路の非臨界領域の少なくとも一部の上に薄い導電性ポリマーコーティングを選択的に形成するための連続リールツーリール印刷方法であって、
インターレバー材料のロールと、ロールの横幅にわたって列に配置され、ロールの長手方向に沿って複数の列に配置された多数の回路を有するフレキシブル回路のロールとを提供し、前記インターレバー材料を前記ロールからウェブ上に巻出し、前記ウェブおよび前記インターレバー材料を設定速度でウェブ方向に移動させてフレキシブル回路の前記ロールを通過させ、複数のアイドラーロールによってウェブの張力を維持したまま前記ウェブ方向に同じ速度で前記フレキシブル回路を前記ロールから供給し、前記ウェブを印刷部に移動させ、前記フレキシブル回路の一列にわたって横方向に前記フレキシブル回路の非臨界領域の少なくとも一部に転写印刷技術によって導電性ポリマー組成物を適用し、前記ウェブを所定の間隔で前記ウェブ方向に移動させ、印刷工程をフレキシブル回路の隣接した列において繰り返し、前記印刷工程を各列が印刷されるような所定の間隔で繰り返し、前記ウェブを乾燥炉内に移動させることを含む、方法。
【請求項１２】
前記印刷工程の直前のプラズマ前処理工程をさらに含む、請求項１１に記載の方法。
【請求項１３】
アルゴン、窒素、および酸素を含む混合ガスプラズマが使用される、請求項１２に記載の方法。
【請求項１４】
前記印刷工程の直前のコロナ処理工程をさらに含む、請求項１１に記載の方法。
【請求項１５】
多数のコーティング工程が各回路の上に行われる、請求項１１に記載の方法。
【請求項１６】
前記導電性ポリマー組成物の過剰量が、前記ウェブのいずれの開口部にも流入して前記インターレバー材料と前記回路ウェブとの間に吸上がり、前記誘電体基板の裏側を導電性ポリマーの薄い層で同様に被覆するように前記回路に適用される、請求項１１に記載の方法。
【発明の詳細な説明】
【背景技術】
【０００１】
マイクロフレックス回路は、集積回路（ＩＣ）パッケージ、インクジェットカートリッジ、ハードディスクドライブ（ＨＤＤ）、医用デバイスおよび他の高度なフレックス回路ベースの電気接続部などの用途のために広く用いられる。かかる接続部は、製品の製造中の静電放電（ＥＳＤ）保護および絶縁材料（プラスチック、ポリマー）を含む組立体および手動操作を必要とする。ＥＳＤ問題は、ハードディスクドライブの製造環境において、特に、スライダにおいて巨大磁気抵抗読取（ｇｉａｎｔ  ｍａｇｎｅｔｏｒｅｓｔｒｉｃｔｉｖｅ  ｒｅａｄ）（ＧＭＲ）センサーを用いるヘッドジンバルアセンブリ（ＨＧＡ）の用途において拡大される。４０または６０ギガビット／ｉｎ２［（ＧＢ）／ｉｎ２］の現在の市販のハードディスクドライブ（ＨＤＤ）製品プラットホームについては、静電放電保護がこれらの高感度読取りヘッドを保護するために必要とされる。ＥＳＤ要求条件は、すべての新しい部品および近傍のプロセス／アセンブリワークステーションの表面抵抗率および摩擦電荷（ｔｒｉｂｏｃｈａｒｇｅ）電圧制御を用いて規定される。多くのＨＤＤメーカの規格は、抵抗率が好ましくは、約１０４オーム〜約１０８オームの範囲内に制御されるのがよく、摩擦帯電からの最大表面電圧が１０ボルト（Ｖ）より小さくなければならないことを示す。
【０００２】
最近のＨＧＡ技術に鑑みると、将来のＨＤＤプログラムは８０から１００ＧＢ／プラター以上になり、フレックス・オン・サスペンション（ＦＯＳ）に使用するためのフレキシブル回路を備える、入って来る部品の、より厳しいＥＳＤ要求条件（５Ｖ未満の摩擦電荷）を有するであろう。マイクロアクチュエータープログラム、複雑なスライダ構造および付加的な電気接続部およびサスペンション取付け部品は同様にＥＳＤの十分な制御を必要とする。ＥＳＤによって起こされた損傷は、ＨＤＤ産業におけるＨＧＡ生産率低下の大部分を占め、産業利益にかなりの影響を与える。このため、ＥＳＤを制御できることは、ＨＤＤ産業には非常に重要である。
【０００３】
特許文献１において、導電性組成物の薄く細いストライプをフレキシブル回路の導電性要素の少なくとも２つの両端に適用して静電荷の蓄積を低減し、導電性リードの全ての両端の電位を均衡させた。この出願はまた、保護カバーコート層の下に導電性ポリマー層を置くことにより、得られたＦＯＳ回路がＨＤＤ産業の厳しいイオン汚染試験を合格できることを開示する。
【０００４】
しかしながら、非臨界領域のフレキシブル回路の一部の上に適用された薄い導電性ポリマーコーティングを有するフレキシブル回路が、測定された表面電圧を十分に低減することが発見された。
【特許文献１】米国特許出願第０９／８２３，２２０号明細書
【発明の開示】
【０００５】
本発明は、コンピュータ用途のハードディスクドライブの製造において使用するために設計された、静電放電（ＥＳＤ）制限機構を組み込んだフレキシブル回路である。
【０００６】
本発明の１つの実施態様によって、薄い導電性ポリマーコーティングを非臨界領域のフレキシブル回路の一部の上に適用し、被覆された表面上に摩擦帯電により誘発された電荷の流れを可能にし、接地された導電プローブが接触する時に作用を受けた領域からより速く放電させることによって、測定された表面電圧を低減する。導電性層は、その固有抵抗率のために放電率を制限する。コーティングが導電性ポリマーストライプと接触している場合、蓄積電荷はまた、被覆された非臨界表面と接触するプローブを通して放電され得る。形成されるとすぐに放電を開始することによって導電性表面がその表面に生じた一切の電荷の放電を可能にし、従って、電圧レベルの減衰を可能にし、および制御することによって表面のピーク電圧を低下させるので、得られた回路は付加的なＥＳＤ保護を有する。ＧＭＲヘッドを損傷する有効エネルギーは、高感度ＧＭＲセンサーによってエネルギーが結合されるとき、電圧レベルに比例するので、全エネルギーが低減される。
【０００７】
薄い導電性フィルムが、絶縁材料の表面抵抗率を約１０１１オーム〜約１０１４オームから約１０４オーム〜約１０８オームの範囲にかなり低減する。
【０００８】
本明細書中で用いるとき、これらの用語は以下の意味をもつ。
１．用語「非臨界領域」は、アクチュエータフレックスボンド領域と回路のジンバル領域との間の回路の領域を意味する。これは、組立プロセスの間に部品処理のために通常使用される領域である。
【０００９】
２．用語「インターレバー材料（ｉｎｔｅｒｌｅｖｅｒ  ｍａｔｅｒｉａｌ）」および「インターレバー層（ｉｎｔｅｒｌｅｖｅｒ  ｌａｙｅｒ）」は、スプライシングによってフレックス回路ウェブを印刷機に搬送するために回路の下に置かれた剥離ライナーなどの材料の層を意味する。
【発明を実施するための最良の形態】
【００１０】
本発明は、図１に示すように、静電放電（ＥＳＤ）制限機構を組み込んだフレキシブル回路１０であり、ハードディスクドライブの製造に使用するために設計されている。典型的に、ＨＧＡは手動で組み立てられる。接地されていないプローブ、用具、あるいは取付具と絶縁保護カバーコートを接触させる結果としてまたはゴム手袋などの別の誘電体材料を接触させることによるかかる処理の間に静電荷がフレキシブル回路の表面に蓄積する場合がある。本発明の実施態様によって、薄い導電性ポリマーコーティング６０が、非臨界領域５０内のフレキシブル回路１０の一部の上に適用される。非臨界領域は、アクチュエータフレックスボンド領域２０と回路７０のジンバル（ｇｉｍｂｌｅ）領域との間の回路の領域である。これは、組立プロセスの間に部品処理のために通常使用される領域である。導電性ポリマーコーティングが、選択的に堆積された保護カバーコート層４０の上に適用される。導電性ポリマーコーティングから形成された導電性フィルム層は、材料の表面抵抗率を約１０１１オーム〜約１０１４オームの範囲から約１０４オーム〜約１０８オームの範囲にかなり低減する。この実施態様において、回路をＥＳＤから保護するために導電性ポリマーコーティングが導電性リードと接触することは必要ではない。
【００１１】
導電性ポリマー組成物を連続リールツーリール印刷方法で被覆し、約０．２ミクロン〜約２５ミクロン、より好ましくは約０．５ミクロン〜約５ミクロンの範囲の最終硬化厚さを有する薄い導電性ポリマーフィルム要素をポリマーフィルム、プラスチック表面、セラミックス、ガラス、ファイバーなどの様々な絶縁材料上に、特にフレキシブル回路上に形成することができる。フレキシブル回路は、誘電体基板の少なくとも１つの表面上に少なくとも１つの導電性トレースを有するポリイミドまたは液晶ポリマー誘電体基板のどちらを有してもよい。導電性トレースは、フォトレジストを誘電体基板の少なくとも１つの表面に適用し、所望の回路パターンで前記レジストをパターン化し、銅、ニッケル、金等の金属で前記回路パターンを付加的にめっきすることによって形成された。あるいは、減法回路形成（ｓｕｂｔｒａｃｔｉｖｅ  ｃｉｒｃｕｉｔｉｚａｔｉｏｎ）方法を使用してフレキシブル回路を形成してもよい。スルービア、ブラインドビア、ウインドウ、凹みまたは誘電体基板の比較的薄い領域などの機構をケミカルミーリング、レーザー融蝕、機械的打ち抜きなどの方法によって誘電体フィルムに製造することができる。回路を完成した後、保護ポリマーカバーコートが選択的にまたは回路を完全に覆うために適用されてもよい。次に、導電性ポリマー組成物をこの保護カバーコート層の表面に被覆する。
【００１２】
この発明は特に、約１０４〜１０８オームの範囲の表面抵抗率および５０Ｖ未満の摩擦帯電、より好ましくは、導電性ポリマーフィルムコーティングの表面抵抗率に依存して１５Ｖ未満の摩擦帯電を有するＨＧＡ部品のためのフレキシブル回路に関する。
【実施例】
【００１３】
好ましい導電性ポリマー組成物が、導電性ポリマーと、非イオン性バインダー材料と、湿潤剤と、フィルム形成剤との混合物を含む。
【００１４】
好ましい導電性ポリマーの１つは、低い残留イオン含有量を有するベイトロン（Ｂａｙｔｒｏｎ）ＴＭＰ−ＬＳとして公知のペンシルベニア州、ピッツバーグのベイヤー・コーポレーション（Ｂａｙｅｒ  Ｃｏｒｐｏｒａｔｉｏｎ，Ｐｉｔｔｓｂｕｒｇｈ，ＰＡ）から入手可能な、ポリスチレンスルホネートと錯体を形成するポリ−３−４−エチレンジオキシチオフェンの水性分散体である。固形分約１重量％〜約４重量％の導電性ポリマー懸濁液が供給される。
【００１５】
好ましい非イオン性バインダー材料は、ペンシルベニア州、フィラデルフィアのローム・アンド・ハス・カンパニー（Ｒｏｈｍ  ａｎｄ  Ｈａａｓ  Ｃｏｍｐａｎｙ，Ｐｈｉｌａｄｅｌｐｈｉａ，ＰＡ）から入手可能な自己架橋アクリルバインダーである、ロープレックス（Ｒｈｏｐｌｅｘ）ＨＡ−１６である。
【００１６】
好ましい湿潤剤は、デラウェア州、ウィルミントンのデュポン・ケミカル・カンパニー（Ｄｕｐｏｎｔ  Ｃｈｅｍｉｃａｌ  Ｃｏｍｐａｎｙ，Ｗｉｌｍｉｎｇｔｏｎ，ＤＥ）から入手可能なゾニル（Ｚｏｎｙｌ）（登録商標）ＦＳＮである。その化学構造は、「ＲｆＣＨ２ＣＨ２Ｏ（ＣＨ２ＣＨ２Ｏ）ｘＨ」であり、式中、Ｒｆ＝Ｆ（ＣＦ２ＣＦ２）ｙ、Ｘ＝０〜約２５、およびＹ＝１〜約９である。湿潤剤は、非常に低濃度で表面エネルギーを改良するために用いられ、たいていの水溶液または溶剤ベースの溶液と相溶性である。湿潤剤は典型的に、約０．１％〜約０．５重量％の範囲の濃度で添加される。
【００１７】
好ましい添加剤は１−メチル−２−ピロリドン（ＮＭＰ）である。ＮＭＰの機能は、より多くの「自由イオン（ｆｒｅｅ  ｉｏｎｉｃ）」を導電性ポリマー鎖の主フレームから放出して導電率を増強することである。導電率の改良の大きさは、添加されたＮＭＰの量に依存する。ＮＭＰが、約２重量％〜約８重量％、より好ましくは約２重量％〜約４重量％の範囲で添加される。
【００１８】
導電性ポリマー組成物は、前述の成分を混合することによって製造される。特に、１０％〜９０％の導電性ポリマー分散系（ベイトロン（Ｂａｙｔｒｏｎ）Ｐ−ＬＳ）が、前記分散系に予め混入された選択された湿潤剤と共に供給される。この分散系を、９０％〜１０％のアクリルエマルション（ロープレックスＨＡ−１６）と２％〜８％のＮＭＰとの混合物と混合する。次に、５０％の水酸化アンモニウム（ＮＨ４ＯＨ）溶液を約０．１％〜１％添加して、得られた混合物のｐＨを約３．０から約７．０〜８．５に調節する。表１は、いくつかの具体的な実施例を示す。
【００１９】
【表１】
2006500782.tif 000003
【００２０】
約７０ｍｍ〜約３００ｍｍの幅、好ましくは７０ｍｍの幅のウェブを処理することが可能な自動ウェブ処理システムと、印刷部と、乾燥部とを含むリールツーリールパッド印刷システムによって導電性ポリマー組成物をＦＯＳ回路の非臨界領域に適用する。システムの構成および設定を図２に示す。ウェブ処理装置を除去し、保護カバーコート層を適用する前かまたは後のどちらかに印刷部をフレキシブル回路製造ラインに挿入することによってこの方法をＦＯＳ回路の製造と統合するか、または保護カバーコート層を有するフレキシブル回路の完成ウェブのスタンドアローンの方法として用いてもよい。
【００２１】
ペーパーライナーまたはポリマーライナーがパッド印刷プロセスの間にマイクロフレックスウェブの下に入れられ、インクが流れ出て望ましくない領域から広がるのを防ぐように機能する。ダウンウェブ配置の許容度をフレキシブル回路ウェブ３００の側面のスプロケット孔（図３の３２０）によって制御し、ダウンウェブの３２ピッチについて蓄積誤差±０．２５４ｍｍとして表すことができる。クロスウェブ印刷許容度は、被覆される回路設計にあるていど依存しているが、公称で約４０ミルである。
【００２２】
約７０ｍｍ〜約３００ｍｍの幅、好ましくは７０ｍｍの幅のウェブを処理することが可能な自動ウェブ処理システムが、印刷部２２０の前のウェブ巻出部２０５および炉２４５の後のウェブ巻取部２６０を備える。巻出部が、材料の２つのロール、フレキシブル回路２１５のウェブおよびインターレバー材料２１０のロールを収納することができる。インターレバー材料の目的は、溶剤を蒸発させる前に導電性ポリマー組成物を含有することを助けることである。インターレバー層は、フレキシブル回路ウェブと実質的に同じ幅である。回路の表面に与えられた導電性ポリマー組成物の量およびそれが供給される領域を制御することにより、回路の裏側を同様に被覆するのを可能にすることによってインターレバーが別の役割を果たす場合があり、それは次に、回路に付加的なＥＳＤ保護を提供する。しばしば、フレキシブル回路は、個々の部品の分離を容易にするための誘電体基板を貫通する開口部を有する。導電性ポリマー組成物の量を制御することにより、これらの開口部を通過してフレキシブル回路誘電体基板とインターレバー材料との間に吸上がる材料によって裏側を被覆することができる。インターレバー材料は、バンプ形成されたインターレバー、剥離ライナーまたはテフロン（Ｔｅｆｌｏｎ）インターレバーからなる群から選択される。インターレバーは、そのロール２１０から巻き出す。次いで、それは、ウェブ方向ｖに同じ速度でそれらのロールから供給されるフレキシブル回路のロールを通過する。いくつかのアイドラーローラを用いてフィルムの適切なウェブの張力を維持する。次に、インターレバー上のフレキシブル回路ウェブが印刷部２２０に入る。
【００２３】
導電性ポリマー組成物をフレキシブル回路ウェブ上のＨＤＤ回路の非臨界領域に適用する。適用方法は、スクリーン印刷またはパッド印刷などの転写印刷技術であってもよい。図２に示された印刷部は、例として、パッド印刷部である。フレキシブル回路材料２１５が印刷部に送られるとき、印刷ヘッド２３０が導電性ポリマー組成物を装填され、引き続いてウェブにわたって型押しした。印刷ヘッド２３０は、ウェブの全幅にわたって横方向にＨＤＤ回路の非臨界領域に導電性ポリマー組成物を堆積するように設計される（図３を参照のこと）。この工程は、ウェブの長さに沿って長手方向に配置されたＨＤＤ回路の各列が同様に型押しされるように所定の間隔で繰り返される。溶剤を蒸発させる前に導電性ポリマー組成物を含有するために必要なレベルの清浄度を維持するために、吸収紙のロールを図２に示されるように印刷部と共に用いてもよい。
【００２４】
印刷した後、フレキシブル回路材料が少なくとも１つの炉中に進む。過剰な溶剤が乾燥除去され、バインダー樹脂が炉内で架橋される。好ましい炉の配置が、溶剤を蒸発させる予備焼付け工程と、樹脂を架橋してどんな残留溶剤をも除去する焼付け工程とを可能にする。炉の予備焼付け領域は、約４０℃〜約９０℃の範囲の温度に設定される。予備焼付け回路が巻取部で巻取られた後、最終焼付け工程が、第２の炉（図示せず）内でオンラインまたはオフラインで実施されてもよい。最終焼付け温度は約１２０℃〜約１８０℃の範囲である。炉は、赤外炉または強制空気対流炉のどちらであってもよい。
【００２５】
パッド印刷方法については、カバーコート表面の上または無被覆ポリイミド基板の上の導電性ポリマーフィルムの均一性を有することが重要である。これらの表面は典型的に、約２８ダイン／ｃｍ〜約３９ダイン／ｃｍの範囲の低い表面エネルギーを有する。英国のシャーマン・トリ−ターズ（Ｓｈｅｒｍａｎ  Ｔｒｅａｔｅｒｓ，ＵＫ）から入手可能な標準表面張力溶液を含有するマーキングペンを用いることによって、表面エネルギーを確認した。
【００２６】
電子顕微鏡検査技術を用いて、導電性ポリマーフィルムの厚さの分布範囲が約０．２ミクロン〜約５ミクロンであることが確認された。様々な従来の表面処理工程が、カバーコートあるいはポリイミド上の表面エネルギーを増大させ、次いで接着性およびフィルムの均一性を改良するのが好ましい手段として探究された。驚くべきことに、表面抵抗の測定は、プラズマ処理をしない表面と比較したとき、プラズマエッチングがフィルムの導電率を少なくとも十分の一増加させることを示した。コロナ処理は、同様な、またはより良い結果をもたらすはずである。
【００２７】
導電性ポリマー組成物を回路に被覆する直前に、プラズマ前処理を実施する。アルゴン、窒素、および酸素を含有する混合ガスプラズマが使用される。ウェブ速度は、約１２０℃の温度において約３ｍｐｍに設定される。
【００２８】
単一、二重、またはさらに多重印刷によってコーティングの厚さを変化させてフィルムの厚さを増大させ、従って、その導電率を増大させることができる。
【００２９】
表面抵抗の測定を単一の回路表面で、または表面に導電性ポリマーフィルムを有する他のフィルム表面上のどちらかで実施した。ＨＲＳリングプローブを有するヒレスタ（Ｈｉｒｅｓｔａ）ＵＰ  ＭＣＰ−ＨＴ２６０抵抗率計（日本、東京の三菱化学）を用いて測定を実施した。
【００３０】
ＨＧＡのＥＳＤ感度は、リード／ライトヘッドのＧＭＲ要素を通して誘導され得る、部品上の放電可能なエネルギーと関連している。フレキシブル回路の誘電体表面が別の誘電体、または接地されていない導電材料と接触する場合、その異なった材料が引き離されるとき、表面に生じる過剰な正または負の電荷のいずれかの存在のために、瞬間電圧電位が生じる。表面が高い抵抗率を有する場合、電荷が残留し、散逸または放出することができない。材料が導電性である場合、電荷が拡散し、中和電荷（減衰）となる。電子回路のために、摩擦帯電効果を非常によく起こす良好な誘電材料が通常は望ましい。
【００３１】
電圧レベルは、帯電部位の数／回路の表面の面積に直接に関連している。１つの方法は、アイソプローブ（Ｉｓｏｐｒｏｂｅ）（登録商標）静電電圧計−モデル２４４Ａ（ニューヨーク州、リンドンビルのモンロー・エレクトロニクス（Ｍｏｎｒｏｅ  Ｅｌｅｃｔｒｏｎｉｃｓ，Ｌｙｎｄｏｎｖｉｌｌｅ，Ｎｅｗ  Ｙｏｒｋ））を使用して表面の電圧を直接に測定することである。高抵抗の表面のために、部品の両端のピークの電圧または電圧範囲を測定して、表面処理が測定された電圧レベルを低減するかどうか確認することができる。
【００３２】
図４は、回路の表面抵抗率と、所与の厚さの導電性ポリマーフィルムについて表１に示された実施例の導電性ポリマー組成物中のＮＭＰのパーセンテージとの間の関係を示す。導電率は、より厚いフィルムを適用することによってさらに増大され得る。
【００３３】
図５は、回路の表面抵抗率と導電性ポリマー組成物を被覆する前のプラズマ処理工程の使用との間の関係を示す。前処理された回路の表面抵抗が、前処理されない回路ならびにＥＳＤ保護のための導電性フィルム層を有さない回路と比較される。
【図面の簡単な説明】
【００３４】
【図１】本発明による回路の非臨界領域に配置された導電性ポリマーフィルム層を特徴とする、ハードディスクドライブに使用するためのフレキシブル回路の平面図である。
【図２】本発明の製造方法の略図である。
【図３】フレキシブル回路ウェブの幅にわたって適用された印刷パターンの例を示す。
【図４】回路の表面抵抗率と導電性ポリマー組成物中のＮＭＰのパーセンテージとの間の関係を示す。
【図５】回路の表面抵抗率と導電性ポリマー組成物を被覆する前のプラズマ処理工程の使用との間の関係を示す。
【図１】
2006500782.tif 000004
【図２】
2006500782.tif 000005
【図３】
2006500782.tif 000006
【図４】
2006500782.tif 000007
【図５】
2006500782.tif 000008
【国際調査報告】
2006500782.tif 000009
2006500782.tif 000010
2006500782.tif 000011